(57)【要約】【課題】  吸水速乾性、ソフト感、ウォーム感などを有し、表面は勿論、裏面においても抗ピリング性及び抗スナッグ性を有するスポーツウエア用経編地と、その経編地を効率よく低コストで製造する方法とを提供することを課題とするものである。【解決手段】  トータル繊度が５６〜１１０ｄｔｅｘで、単糸繊度が０．８〜２．７ｄｔｅｘである合成繊維フィラメント仮撚加工糸（Ａ）を用いてフロント及び／又はミドルが製編され、酸成分としてリン酸を０．５〜１．５モル％共重合したポリエステルポリマーからなるポリエステル紡績糸（Ｂ）を用いてバックが製編されてなるスポーツウエア用経編地。【選択図】  なし【特許請求の範囲】
【請求項１】
トータル繊度が５６〜１１０ｄｔｅｘで、単糸繊度が０．８〜２．７ｄｔｅｘである合成繊維フィラメント仮撚加工糸（Ａ）を用いてフロント及び／又はミドルが製編され、酸成分としてリン酸を０．５〜１．５モル％共重合したポリエステルポリマーからなるポリエステル紡績糸（Ｂ）を用いてバックが製編されてなることを特徴とするスポーツウエア用経編地。
【請求項２】
前記合成繊維フィラメント仮撚加工糸（Ａ）と前記ポリエステル紡績糸（Ｂ）との質量比率が、０．２５≦（Ａ）／（Ｂ）≦４．００であることを特徴とする請求項１記載のスポーツウエア用経編地。
【請求項３】
トータル繊度が５６〜１１０ｄｔｅｘで、単糸繊度が０．８〜２．７ｄｔｅｘである合成繊維フィラメント仮撚加工糸（Ａ）をフロント筬及び／又はミドル筬に導入し、酸成分としてリン酸を０．５〜１．５モル％共重合したポリエステルポリマーからなるポリエステル紡績糸（Ｂ）をバック筬に導入して製編し、温度１３０℃以上のリラックス熱処理後、起毛処理することを特徴とする請求項１記載のスポーツウエア用経編地の製造方法。
【発明の詳細な説明】
【技術分野】
【０００１】
本発明は、スポーツウエア用経編地及びその製造方法に関するものである。
【背景技術】
【０００２】
従来からスポーツウエア用経編地において、快適な着用感を得るために、汗を吸い易くかつドライタッチな状態を保つことのできる経編地が種々提案されている。一例として、極細フィラメント糸を用いて吸い取った汗を毛細管現象により経編地表面に拡散させることのできる経編地が提案されているが、洗濯を繰り返すとピリングやスナッグが発生するという問題点があった。
【０００３】
この問題を解決するため、特許文献１において、ステッチ組織とインレイ組織とからなる経編地であって、ステッチ組織に単糸繊度１〜５ｄの合成繊維フィラメント糸を用い、インレイ組織に単糸繊度０．０５〜０．５ｄの合成繊維フィラメント糸を用い、インレイ組織のアンダーラップが前記ステッチ組織のアンダーラップと同方向で、かつ、ステッチ組織よりラップが１針間以上広い経編地が開示されている。
【０００４】
この経編地では、インレイ組織のアンダーラップとステッチ組織のアンダーラップとが同方向であるため、裏面がインレイ組織となって単糸繊度の細い合成繊維フィラメント糸が汗を効率よく吸い取ることができる。また、インレイ組織のアンダーラップがステッチ組織のアンダーラップより１針間以上広いことから、汗の拡散を促進することができ、ドライタッチな状態を保つことができる。さらに、単糸繊度が比較的太い合成繊維フィラメント糸でステッチ組織が構成されているため、洗濯を繰り返してもピリングやスナッグが発生し難い。
【特許文献１】特開平８−１７６９４３号公報
【発明の開示】
【発明が解決しようとする課題】
【０００５】
しかしながら、特許文献１記載の経編地は、ソフト感、ウォーム感などに欠けており、冬季用のスポーツウエアには向かないという欠点があった。さらに、抗ピリング性及び抗スナッグ性につき、表面は良好であるものの、裏面においては吸水性を向上させるべく、単糸繊度の細い合成繊維フィラメント糸が露出しており、使用するにつれピリングやスナッグが発生してかえって吸水速乾性が低減するという問題があった。
【０００６】
本発明は、上記のような従来技術の欠点を解消するものであり、吸水速乾性、ソフト感、ウォーム感などを有し、表面は勿論、裏面においても抗ピリング性及び抗スナッグ性を有するスポーツウエア用経編地と、その経編地を効率よく低コストで製造する方法とを提供することを課題とするものである。
【課題を解決するための手段】
【０００７】
本発明者は、上記課題を解決するために鋭意研究の結果、特定の繊度を有する合成繊維フィラメント仮撚加工糸でフロント及び／又はミドルを製編することにより、ソフト感及びウォーム感が得られ、さらに、リン酸を共重合したポリエステルポリマーからなるポリエステル紡績糸でバックを製編することにより、裏面におけるピリングやスナッグの発生を抑制すると共に経編地が直接肌に触れても快適に使用できることを見出し、さらに、長・短繊維を併用することで優れた吸水速乾性をも発揮することを見出し、本発明に到達した。
【０００８】
すなわち、本発明の要旨は、以下の通りである。
（１）トータル繊度が５６〜１１０ｄｔｅｘで、単糸繊度が０．８〜２．７ｄｔｅｘである合成繊維フィラメント仮撚加工糸（Ａ）を用いてフロント及び／又はミドルが製編され、酸成分としてリン酸を０．５〜１．５モル％共重合したポリエステルポリマーからなるポリエステル紡績糸（Ｂ）を用いてバックが製編されてなることを特徴とするスポーツウエア用経編地。
（２）前記合成繊維フィラメント仮撚加工糸（Ａ）と前記ポリエステル紡績糸（Ｂ）との質量比率が、０．２５≦（Ａ）／（Ｂ）≦４．００であることを特徴とする上記（１）記載のスポーツウエア用経編地。
（３）トータル繊度が５６〜１１０ｄｔｅｘで、単糸繊度が０．８〜２．７ｄｔｅｘである合成繊維フィラメント仮撚加工糸（Ａ）をフロント筬及び／又はミドル筬に導入し、酸成分としてリン酸を０．５〜１．５モル％共重合したポリエステルポリマーからなるポリエステル紡績糸（Ｂ）をバック筬に導入して製編し、温度１３０℃以上のリラックス熱処理後、起毛処理することを特徴とする上記（１）記載のスポーツウエア用経編地の製造方法。
【発明の効果】
【０００９】
本発明のスポーツウエア用経編地は、吸水速乾性、ソフト感、ウォーム感などを備えているため、冬季における使用に適している。さらに、本発明のスポーツウエア用経編地は、裏面においても抗ピリング性及び抗スナッグ性を具備しており、使用並びに洗濯を繰り返しても吸水速乾性を維持する効果が高い。
【００１０】
また、本発明の製造方法によれば、既存の設備を使用することができるため、効率よく低コストで生産することができる。
【発明を実施するための最良の形態】
【００１１】
以下、本発明を詳細に説明する。
【００１２】
本発明のスポーツウエア用経編地においては、合成繊維フィラメント仮撚加工糸（Ａ）を用いてフロント及び／又はミドルが製編されている。すなわち、本発明の経編地は、表面及び／又は中間面を上記（Ａ）で製編して得られた経編地であって、このように生糸でなく仮撚加工糸を用いるため、ソフト感、ウォーム感に優れている。
【００１３】
合成繊維フィラメント仮撚加工糸（Ａ）としては、例えば、ポリエステル、ナイロン、アクリル、ポリプロピレン、ビニロンなどの合成繊維フィラメント糸からなる仮撚加工糸があげられる。中でも水分率が低く強度に優れるポリエチレンテレフタレート、ポリブチレンテレフタレートなどの芳香族ポリエステルからなる仮撚加工糸を採用することが好ましい。また、本発明では、用済み後廃棄時の環境負荷を考慮して、生分解性を有するポリカプロラクトン、ポリ乳酸などの脂肪族ポリエステルからなる仮撚加工糸を採用することも可能である。
【００１４】
合成繊維フィラメント仮撚加工糸（Ａ）中には、必要に応じて、艶消剤、顔料、帯電防止剤などが添加されていてもよい。また、合成繊維フィラメント仮撚加工糸（Ａ）を構成する単フィラメントの断面形状としては、特に限定されるものでなく、丸断面以外にも、三角、Ｃ字、Ｌ字、Ｖ字、Ｗ字、Ｙ字などの異型断面も採用できる。
【００１５】
本発明において、上記合成繊維フィラメント仮撚加工糸（Ａ）のトータル繊度としては、５６〜１１０ｄｔｅｘであることが必要である。トータル繊度が５６ｄｔｅｘ未満であると、経編地の厚みが薄くなりすぎてウォーム感が低減する。一方、１１０ｄｔｅｘを超えると、経編地の厚みが厚くなりすぎてスポーツウエアとして用いることが困難となる。
【００１６】
さらに、上記合成繊維フィラメント仮撚加工糸（Ａ）の単糸繊度としては、０．８〜２．７ｄｔｅｘであることが必要である。単糸繊度が０．８ｄｔｅｘ未満であると、洗濯を繰り返した場合、ピリングやスナッグなどが発生しやすくなる。一方、２．７ｄｔｅｘを超えると、経編地のソフト感、ウォーム感が低減する。
【００１７】
また、本発明においては、酸成分としてリン酸を０．５〜１．５モル％共重合したポリエステルポリマーからなるポリエステル紡績糸（Ｂ）でバックが製編されている。すなわち、本発明の経編地は、裏面を上記（Ｂ）で製編して得られた経編地であって、このようにフィラメント糸ではなく紡績糸を用いるため、経編地が直接肌に触れても快適に使用することができる。
【００１８】
上記ポリエステルポリマーにおいて、リン酸の共重合量が０．５モル％未満であると、十分な抗ピリング性及び抗スナッグ性を発揮することができない。一方、１．５モル％を超えるとポリマーが三次元化して繊維の強伸度などが低減する。
【００１９】
このようなポリエステル紡績糸（Ｂ）を得るには、まず、平均重合度１０以下のポリエステルオリゴマーにリン酸を含有するグリコール溶液を添加してエステル反応させ、ポリエステルポリマーを得る。この場合、例えば、酸成分としてリン酸が０．５〜１．５モル％含まれるように、リン酸を１〜１０質量％含有するグリコール溶液を添加し、エステル化反応させる。なお、ポリエステルポリマーの重合度としては、８０〜１００が好ましい。
【００２０】
ポリエステルポリマーを得た後は、ポリエステルポリマーを複数の紡糸孔が穿設された紡糸口金から溶融紡出し、紡出されたフィラメント群を冷却した後引き取り、集束して１０万ｄｔｅｘを超える未延伸トウとし、次いで未延伸トウを例えば複数段熱ローラ延伸装置を用い延伸して延伸トウとし、これを所定長に切断して単ステープルとする。得られた単ステープルの強伸度物性としては、強度が２．６５〜４．４２ｃＮ／ｄｔｅｘ、伸度が２０〜４０％であることが好ましい。また、単糸繊度としては、１．０〜３．０ｄｔｅｘが好ましく、この範囲であると、一層快適な使用が可能である。
【００２１】
なお、後述する後加工の後の強伸度物性としては、強度が２．３９〜４．２５ｃＮ／ｄｔｅｘ、伸度が２０〜４０％であることが好ましい。
【００２２】
次いで、リング精紡機などを使用して得られた単ステープルを紡績してポリエステル紡績糸（Ｂ）を得る。このときの撚数としては、２．８〜３．６であることが好ましい。
【００２３】
本発明においては、上記のような合成繊維フィラメント仮撚加工糸（Ａ）とポリエステル紡績糸（Ｂ）とが併用されているが、このように長・短繊維を併用することにより、経編地が優れた吸水速乾性を発揮する。これは、バックが紡績糸（短繊維を含有）で製編されているため、汗が素早く吸収され、フロント及び／又はミドルがフィラメント糸（長繊維を含有）で製編されているため、吸収された汗が素早く経編地表面に移行、拡散し、汗が素早く乾くことによる。
【００２４】
また、本発明においては、酸成分としてリン酸を０．５〜１．５モル％共重合したポリエステルポリマーからなるポリエステル紡績糸（Ｂ）が用いられているため、使用並びに洗濯を繰り返しても、裏面においてピリングやスナッグが発生し難く、このため経編地の吸水速乾性を維持する効果が高い。
【００２５】
具体的に、経編地の裏面に係る抗ピリング性として、洗濯前においては、ＪＩＳ  Ｌ１０７６  ６．１Ａ法（ＩＣＩ法）に準じて測定されるピリングの発生の程度が、４級以上であることが好ましい。そして、ＪＩＳ  Ｌ０２１７  １０３法に記載の洗濯を１００回行った後においては、洗濯に伴うピリングの発生の程度として、ＪＩＳ  Ｌ１０７６  ８．（３）表２の記載に基づいて判定される等級で、３級以上であることが好ましい。また、抗スナッグ性として、洗濯前においては、ＪＩＳ  Ｌ１０５８  ７．１Ａ法（メース法）に準じて測定されるスナッグの発生の程度が、４級以上であることが好ましい。そして、ＪＩＳ  Ｌ０２１７  １０３法に記載の洗濯を１００回行った後においては、洗濯に伴うスナッグの発生の程度として、ＪＩＳ  Ｌ１０５８  ８．（３）表３の記載に基づいて判定される等級で、３級以上であることが好ましい。
【００２６】
さらに、経編地の裏面に係る吸水性として、ＪＩＳ  Ｌ１９０７  ５．１．１滴下法に準じて測定される吸水速度が、洗濯前は、１．０〜５．０秒、ＪＩＳ  Ｌ０２１７  １０３法に記載の洗濯を１００回行った後は、５．０〜１０．０秒であることが各々好ましい。また、経編地の表面に係る速乾性として、ＪＩＳ  Ｌ１０１８  ８．３５．１Ａ法に準じて測定される乾燥速度が、洗濯前は、２０〜３０分、ＪＩＳ  Ｌ０２１７  １０３法に記載の洗濯を１００回行った後は、３０〜４０分であることが各々好ましい。
【００２７】
また、本発明においては、上記（Ａ）、（Ｂ）の質量比率として、０．２５≦（Ａ）／（Ｂ）≦４．００であることが好ましい。（Ａ）／（Ｂ）の値が０．２５未満であると、経編地の速乾性のみならず、強度、寸法安定性も低減する傾向にあり好ましくない。一方、４．００を超えると、経編地の吸水性のみならず、ソフト感、ウォーム感も低減する傾向にあり好ましくない。
【００２８】
経編地の組織としては、特に限定されるものでないが、フロント筬を「Ｆ」、ミドル筬を「Ｍ」、バック筬を「Ｂ」で表示した場合、例えば、〈Ｆ：１−０／０−１、Ｍ：３−４／１−０、Ｂ：１−０／１−２〉、〈Ｆ：２−３／１−０、Ｍ：３−４／１−０、Ｂ：１−０／１−２〉などがあげられる。
【００２９】
次に、本発明のスポーツウエア用経編地の製造方法について説明する。
【００３０】
本発明の製造方法においては、まず、トータル繊度５６〜１１０ｄｔｅｘ、単糸繊度０．８〜２．７ｄｔｅｘの合成繊維フィラメント仮撚加工糸（Ａ）をフロント筬及び／又はミドル筬に導入し、酸成分としてリン酸を０．５〜１．５モル％共重合したポリエステルポリマーからなるポリエステル紡績糸（Ｂ）をバック筬に導入して製編する。ここで、「糸を筬に導入する」とは、筬に備えられたガイドに糸を通すことを意味する。本発明では、強度や寸法安定性の点で全てのガイドに糸を通すことが好ましいが、デザイン性に優れた経編地を得る目的で、複数のガイドに１本の割合で糸を通してもよい。
【００３１】
本発明のスポーツウエア用経編地は、フロント、ミドル及びバックが製編されているため、製編の際には３枚以上の筬を使用する。編機としては、特に限定されるものでなく、トリコット機、ラッセル機のいずれも使用可能である。針密度としては、２２〜４０本／２．５４ｃｍであることが好ましく、２４〜２８本／２．５４ｃｍであることがより好ましい。
【００３２】
製編後は、温度１３０℃以上、好ましくは１３０〜１４０℃でリラックス熱処理する。温度が１３０℃未満であると、抗ピリング性が低減する傾向にあり、好ましくない。また、熱処理時間としては、３０〜９０分であることが好ましい。リラックス熱処理は、液流染色機、ロータリーワッシャーなどを用いて行うことができる。
【００３３】
リラックス熱処理後は、起毛処理することにより本発明のスポーツウエア用経編地が得られる。起毛処理は、エメリー起毛、針布起毛など従来公知の手段で実施すればよい。
【００３４】
なお、起毛処理後は、毛足を揃える目的でシャーリング処理してもよい。また、吸水速乾性を向上させる目的で、ポリエチレングリコールジグリシジルエーテル、アクリル酸・ポリアルキレングリコール共重合物、ポリエチレングリコール・テレフタル酸重縮合物などの吸水性樹脂を経編地に付与してもよい。
【実施例】
【００３５】
次に本発明を実施例により具体的に説明する。
１．抗ピリング性
洗濯前の経編地裏面における抗ピリング性を、ＪＩＳ  Ｌ１０７６  ６．１Ａ法（ＩＣＩ法）に準じて等級判定した。
【００３６】
２．抗スナッグ性
洗濯前の経編地裏面における抗スナッグ性を、ＪＩＳ  Ｌ１０５８  ７．１Ａ法（メース法）に準じて等級判定した。
【００３７】
３．耐洗濯性
ＪＩＳ  Ｌ０２１７  １０３法に記載の洗濯を１００回行い、裏面において発生したピリングの程度をＪＩＳ  Ｌ１０７６  ８．（３）表２の記載に基づいて判定される等級により、同じく裏面において発生したスナッグの程度をＪＩＳ  Ｌ１０５８  ８．（３）表３の記載に基づいて判定される等級により、評価した。
【００３８】
４．吸水性
吸水性の評価として、ＪＩＳ  Ｌ１９０７  ５．１．１滴下法に準じて経編地裏面における吸水速度を測定した。なお、測定は、洗濯前の経編地と、ＪＩＳ  Ｌ０２１７  １０３法に記載の洗濯を１００回行った後の経編地について行った。
【００３９】
５．速乾性
速乾性の評価として、ＪＩＳ  Ｌ１０１８  ８．３５．１乾燥速度Ａ法に準じて経編地表面における乾燥速度を測定した。なお、測定は、洗濯前の経編地と、ＪＩＳ  Ｌ０２１７  １０３法に記載の洗濯を１００回行った後の経編地について行った。
【００４０】
６．風合い
ハンドリングテストにより次の３段階にして相対的に評価した。
○：ソフト感、ウォーム感共に優れている。
△：ソフト感、ウォーム感の一方のみが優れている。
×：ソフト感、ウォーム感共に劣っている。
【００４１】
（実施例１）
経編地を得るため、フロント及びミドルにはポリエステルフィラメント仮撚加工糸（Ａ）８４ｄｔｅｘ７２ｆ（単糸繊度１．２ｄｔｅｘ）を使用し、バックにはポリエステル紡績糸（Ｂ）３０番手（英式綿番手）を使用した。なお、ポリエステル紡績糸（Ｂ）は、リン酸を１．３モル％共重合したポリエステルポリマーを溶融紡糸して得た単糸繊度１．３ｄｅｘ、繊維長３８mmの単ステープルを使用して、通常のリング紡績法によって得られたものである。
【００４２】
これらの糸を用いて針密度が２４本／２．５４ｃｍである３枚筬の経編機を使用して、組織〈Ｆ：１−０／０−１、Ｍ：３−４／１−０、Ｂ：１−０／１−２〉（但し、フロント筬を「Ｆ」、ミドル筬を「Ｍ」、バック筬を「Ｂ」で表す）の経編地を製編した。この経編地におけるポリエステルフィラメント仮撚加工糸（Ａ）とポリエステル紡績糸（Ｂ）との質量比率は、（Ａ）／（Ｂ）＝２．０であった。
【００４３】
次に、この経編地に対し液流染色機を使用して１３５℃で６０分間リラックス熱処理し、エメリー起毛機を使用して３回起毛後、シャーリング処理して本発明のスポーツウエア用経編地を得た。
【００４４】
（比較例１）
ポリエステルフィラメント仮撚加工糸（Ａ）８４ｄｔｅｘ７２ｆに替えてポリエステルフィラメント仮撚加工糸１６５ｔｅｘ４８ｆ（単糸繊度３．４ｄｔｅｘ）を用いる以外は、実施例１と同様にして、比較用の経編地を得た。
【００４５】
（比較例２）
リン酸を１．３モル％共重合したポリエステル紡績糸（Ｂ）に替えてリン酸を共重合していない通常のポリエステル紡績糸を用いる以外は、実施例１と同様にして、比較用の経編地を得た。
【００４６】
（比較例３）
リン酸を１．３モル％共重合したポリエステル紡績糸（Ｂ）に替えて綿４０番手（英式綿番手）を用いる以外は、実施例１と同様にして、比較用の経編地を得た。
【００４７】
上記の実施例及び比較例で得られた経編地の特性を評価した結果について下記表１に示す。
【００４８】
【表１】
2007247080.tif 000002
【００４９】
表１の結果から明らかなように実施例１の経編地は、ソフト感、ウォーム感を備えているため、冬季における使用に適していると判断できる。さらに、洗濯を繰り返しても、ピリングやスナッグが発生し難いだけでなく、吸水性、速乾性も維持している結果となった。
【００５０】
これに対し、比較例１は、フロント及びミドルにトータル繊度及び単糸繊度の太い糸を使用したため、経編地が厚すぎ、かつソフト感、ウォーム感に劣る結果となった。比較例２は、バックにリン酸を共重合していない通常のポリエステル紡績糸を使用したため、抗ピリング性及び抗スナッグ性を発揮することができなかった。また、比較例３は、裏面に綿が配されており、綿が親水性繊維であるがゆえに水分の拡散が阻害され、速乾性に劣る結果となった。